(57)【要約】【課題】銀鏡被膜上にトップコート層を設けた場合に生じる膨れ欠陥を改善することが可能な溶剤組成物、および銀鏡被膜の接着性低下を改善することが可能な銀鏡被膜積層体を提供する。【解決手段】銀鏡被膜上にトップコート層を形成する塗料に含有せしめる溶剤組成物であって、沸点が１３３〜１８０℃のケトン系溶剤を７．５〜５０質量％含有する溶剤組成物。および該溶剤組成物を含有せしめた塗料を塗布して形成したトップコート層を有する銀鏡被膜積層体。【選択図】なし【特許請求の範囲】
【請求項１】
銀鏡被膜上にトップコート層を形成する塗料に含有せしめる溶剤組成物であって、沸点が１３３〜１８０℃のケトン系溶剤を７．５〜５０質量％含有する溶剤組成物。
【請求項２】
基材上に設けられた銀鏡被膜上に、沸点が１３３〜１８０℃のケトン系溶剤を７．５〜５０質量％含有する溶剤組成物を含有せしめた塗料を塗布して形成したトップコート層を有する銀鏡被膜積層体。
【発明の詳細な説明】
【技術分野】
【０００１】
本発明は、銀鏡被膜上にトップコート層を形成する塗料に含有せしめる溶剤組成物、および銀鏡被膜積層体に関する。詳しくは膨れ故障のない銀鏡被膜積層体が得られる溶剤組成物、および銀鏡被膜の接着性に優れた銀鏡被膜積層体に関する。
【背景技術】
【０００２】
銀鏡反応により得られる銀薄膜（以下、銀鏡被膜と記載）を有する積層体は、優れた金属光沢を持つため、金属、あるいはプラスチック表面に加工され、意匠性材料・反射材料等として利用されている。また銀鏡被膜が有する導電性を利用して、例えば電磁波シールド材として利用される。銀鏡被膜はその表面が傷つきやすいこと、空気中で変質しやすいことなどから、被膜表面にハードコート材をトップコート層として設ける場合が多い。
【０００３】
銀鏡被膜を保護するトップコート層として熱硬化型樹脂を利用することが従来から知られており、例えば特開２０００−１２９４４８号公報には液状エポキシ樹脂、不飽和ポリエステル樹脂、フッ素樹脂、アクリル樹脂、メラミン樹脂及びシリコン樹脂等を使用することが開示され、特開２００３−１５５５８０号公報にはシリコンアクリル系樹脂を使用することが開示され、特開２００２−２５６４４５号公報には２液硬化型ポリウレタン樹脂またはアクリル変性シリコン樹脂を用いることが開示されている。また銀鏡被膜を保護するトップコート層として紫外線硬化型樹脂を用いることも知られており、例えば特開２００８−１１０１０１号公報、特開２００８−１７６０５０号公報には、銀薄膜層を保護するトップコート層として紫外線硬化型樹脂、電子線硬化型樹脂を用いても良い旨記載される。
【０００４】
しかしながら銀鏡被膜上に、上記した各種硬化型トップコート層を設けた場合、銀鏡被膜に微細な穴が生じ、またこの部分全体が膨れ上がったように見える欠陥（以下、膨れ欠陥と記載）が生じ、意匠性や反射性等を著しく低下させるという問題があった。また銀鏡被膜上に、上記した各種硬化型トップコート層を設けた銀鏡被膜積層体を長期間保存した場合、銀鏡被膜の接着性が低下するという問題があった。
【０００５】
特開２００４−１９００６１号公報、特開２００８−１９２４３１号公報、特開２００７−１６９６８５号公報等の実施例には、市販のトップコート剤と硬化剤、及びシンナーを混合してトップコート層を形成する塗料を作製し、この塗料を銀鏡被膜上にスプレー塗布しトップコート層を設けることが記載されるが、シンナーの組成に関しては記載されていない。
【０００６】
特開２００７−２３０８７号公報（特許文献１）には、銀鏡被膜上にトップコート層を設ける際、市販の硬化樹脂とレベリング剤、及び希釈溶剤（トルエン／酢酸ブチル／メトキシプロピルアセテート＝１０／２０／７０）を混合してトップコート層を設けることが記載される。また特開２００５−１１９３号公報（特許文献２）には、銀鏡被膜上に用いるトップコート層形成用塗料が含有する有機溶剤として、ｎ−ヘキサン、シクロヘキサン、メチルシクロヘキサン、エチルシクロヘキサン、ｎ−ヘプタン、ｎ−オクタン、ミネラルスピリット等の脂肪族炭化水素類；ベンゼン、トルエン、キシレン、エチルベンゼン等の芳香族炭化水素類；メチルアルコール、エチルアルコール、プロピルアルコール、イソプロピルアルコール、ブチルアルコール、イソブチルアルコール等のアルコール類；酢酸メチル、酢酸エチル、酢酸プロピル、酢酸イソプロピル、酢酸ブチル、酢酸イソブチル、酢酸ヘキシル、酢酸ヘプチル、酢酸オクチル、酢酸セロソルブ等のエステル類；アセトン、メチルエチルケトン、メチルイソブチルケトン、メチルアミルケトン、シクロヘキサノン、イソホロン等のケトン類；これらの混合液等が記載されている。
【０００７】
一方、熱硬化型水性塗料においては、塗料が含有する溶媒の主成分が水であり、この水の沸点が低いわりに蒸発潜熱が大きいことに起因する加熱硬化中の発泡によって膨れ欠陥が発生しやすいことが知られている。そしてこの膨れ欠陥防止剤として例えば特公平０２−３９０号公報（特許文献３）や特開平０４−９３３７４号公報（特許文献４）には、ベンゾインメチルエーテル、ベンゾインエチルエーテル、ベンゾイン−ｎ−プロピルエーテル、ベンゾイン−ｉｓｏ−プロピルエーテル、ベンゾイン−ｎ−ブチルエーテル、ベンゾイン−ｉｓｏ−ブチルエーテルのようなベンゾインの炭素数１〜４のアルキルエーテル化物が知られている。
【０００８】
しかし上記した膨れ欠陥、及び長期間保存した場合の銀鏡被膜の接着性低下の改善は極めて困難であり、解決が求められていた。
【先行技術文献】
【特許文献】
【０００９】
【特許文献１】特開２００７−２３０８７号公報
【特許文献２】特開２００５−１１９３号公報
【特許文献３】特公平０２−３９０号公報
【特許文献４】特開平０４−９３３７４号公報
【発明の概要】
【発明が解決しようとする課題】
【００１０】
本発明の課題は、銀鏡被膜上にトップコート層を設けた場合に生じる膨れ欠陥を改善することが可能な溶剤組成物を提供することにある。また銀鏡被膜上にトップコート層を設けた銀鏡被膜積層体を長期間保存した場合に発生する銀鏡被膜の接着性低下を改善することが可能な銀鏡被膜積層体を提供することにある。
【課題を解決するための手段】
【００１１】
上記の課題を解決するために種々検討を加えた結果、以下の発明によって上記課題を解決できることを見出した。
（１）銀鏡被膜上にトップコート層を形成する塗料に含有せしめる溶剤組成物であって、沸点が１３３〜１８０℃のケトン系溶剤を７．５〜５０質量％含有する溶剤組成物。
（２）基材上に設けられた銀鏡被膜上に、沸点が１３３〜１８０℃のケトン系溶剤を７．５〜５０質量％含有する溶剤組成物を含有せしめた塗料を塗布して形成したトップコート層を有する銀鏡被膜積層体。
【発明の効果】
【００１２】
本発明により、銀鏡被膜上にトップコート層を設けた場合に生じる膨れ欠陥を改善することが可能な溶剤組成物を提供することができる。また銀鏡被膜上にトップコート層を設けた銀鏡被膜積層体を長期間保存した場合に発生する銀鏡被膜の接着性低下を改善することが可能な銀鏡被膜積層体を提供することができる。
【発明を実施するための形態】
【００１３】
以下に本発明を詳細に説明する。
本発明の、銀鏡被膜上にトップコート層を形成する塗料に含有せしめる溶剤組成物は、沸点が１３３〜１８０℃のケトン系溶剤を溶剤組成物１００質量％に対して７．５〜５０質量％含有する。ケトン系溶剤のより好ましい沸点は１５０〜１７０℃であり、ケトン系溶剤のより好ましい含有量は１０〜４０質量％である。これにより膨れ欠陥の改善効果がより顕著となる。
【００１４】
本発明の溶剤組成物が含有する、沸点が１３３〜１８０℃のケトン系溶剤としては、メチル−ｎ−アミルケトン（沸点１５０．２℃）、メチル−ｎ−ヘキシルケトン（沸点１７２．９〜１７３．５℃）、エチル−ｎ−ブチルケトン（沸点１４７．８℃）、ジイソブチルケトン（沸点１６８．１℃）、ジアセトンアルコール（沸点１６７．９℃）、シクロヘキサノン（沸点１５５．７℃）、メチルシクロヘキサノン（沸点１６９．０〜１７０．５℃）等が挙げられ、これらは単独で含有せしめても良いし、組み合わせて用いることもできる。ただしシクロヘキサノンやメチルシクロヘキサノン等の環状ケトン類を多量に用いると、膨れ欠陥の改善効果が低下する場合があるので、溶剤組成物中の環状ケトン類は１０質量％以下とすることが望ましい。またジアセトンアルコールは多量に用いるとトップコート層が変色する場合があるので、２０質量％以下で用いることが好ましい。
【００１５】
本発明の溶剤組成物が含有する他の有機溶剤としては、例えば、シクロヘキサン、ソルベッソ１００（商品名、エクソン化学社製）、ノルマルヘプタン等の炭化水素類、セロソルブ、メチルセロソルブ、ブチルセロソルブ、カルビトール、ジエチルカルビトール等のエーテル類、メタノール、エタノール、イソプロピルアルコール、ターシャルブタノール、ｎ−ブタノール、シクロヘキサノール等のアルコール類、酢酸エチル、酢酸−ｎ−ブチル、酢酸イソブチル、ギ酸アミル、酢酸イソアミル、酢酸イソブチル、プロピオン酸ブチル、酪酸イソプロピル、酪酸エチル、酪酸ブチル、アルキルエステル類、乳酸メチル、乳酸エチル、オキシ酢酸メチル、オキシ酢酸エチル、オキシ酢酸ブチル、メトキシ酢酸メチル、メトキシ酢酸エチル、メトキシ酢酸ブチル、エトキシ酢酸メチル、エトキシ酢酸エチル、イソブチルイソブチレート等のエステル類、ジエチレングリコールジメチルエーテル、テトラヒドロフラン、エチレングリコールモノメチルエーテル、エチレングリコールモノエチルエーテル、メチルセロソルブアセテート、エチルセロソルブアセテート、ジエチレングリコールモノメチルエーテル、ジエチレングリコールモノエチルエーテル、ジエチレングリコールモノブチルエーテル、プロピレングリコールモノメチルエーテル、プロピレングリコールモノメチルエーテルアセテート、プロピレングリコールモノエチルエーテルアセテート、プロピレングリコールモノプロピルエーテルアセテート等のエーテル類等が挙げられるが、本発明は限定されるものではない。
【００１６】
上記した他の有機溶剤は、トップコート層を形成する塗料が含有する樹脂成分や硬化剤等の各種成分の溶解性によって適宜選択されるが、形成したトップコート層の面質の観点から、他の有機溶剤として２種以上併用して用いることが望ましく、更に沸点が１２５℃以上の溶剤と沸点が１２５℃未満の溶剤を併用して用いることが好ましい。またその際には、他の溶剤中に占める沸点が１２５℃未満の溶剤の割合が、５０質量％以上であることが好ましい。
【００１７】
次に本発明の銀鏡被膜積層体について説明する。
本発明の銀鏡被膜積層体が有する基材としては、各種のプラスチック類、金属類、ガラス類、ゴム類等が用いられる。プラスチック類としては、例えば、ポリカーボネート樹脂、アクリル樹脂、ＡＢＳ樹脂、塩化ビニル樹脂、エポキシ樹脂、フェノール樹脂、ポリエチレンテレフタレート（ＰＥＴ）樹脂、ポリブチレンテレフタレート（ＰＢＴ）樹脂等のポリエステル樹脂、フッ素樹脂、ポリプロピレン（ＰＰ）樹脂、及びこれらを複合化した樹脂、またナイロン繊維、パルプ繊維等の有機繊維で強化した繊維強化プラスチック（ＦＲＰ）等が挙げられるが特に限定されるものではない。金属としては、鉄、アルミ、ステンレススチール、銅、真鍮等が挙げられるが特に限定されるものではない。ガラスも無機ガラスまたはプラスチックガラス等、特に限定されるものではない。
【００１８】
本発明の銀鏡被膜積層体は、上記基材上にアンダーコート層を有することが好ましいが、基材とアンダーコート層との密着性を向上させるため、基材には前処理を施してもよい。前処理法としては、洗剤、溶剤洗浄や超音波洗浄での洗浄処理等の湿式法による前処理、コロナ処理、紫外線照射、電子線照射処理等の乾式法による前処理が挙げられる。
【００１９】
アンダーコート層は、基材との密着性が良く、且つアンダーコート層上に設ける銀鏡被膜との密着性に優れることが要求される。また平滑な表面を形成することも要求される。アンダーコート材としては例えば、アルキッドポリオール、ポリエステルポリオール、アクリルポリオール等、末端水酸基を持つポリマーまたはオリゴマーと硬化剤としてイソシアナート化合物を混合したポリオール系塗料、エポキシ樹脂に硬化剤としてアミン化合物を混合したエポキシ系塗料等が、基材また塗装体として要求される特性に基づき選択される。アンダーコート層の膜厚は５〜３０μｍが好ましいが特に限定されるものではない。
【００２０】
基材の種類により、例えばポリプロピレン、鉄、アルミには防錆や接着性のためにプライマー層を基材とアンダーコート層の間に設ける場合がある。また基材の変形および収縮により１００℃以上の高温乾燥できない場合はアンダーコート層に硬化促進剤を添加したり、表面の面質を改善するためにレベリング剤を使用してもよい。硬化促進剤としては株式会社ナガシマのウレタン硬化促進剤、三精塗料工業株式会社の乾燥促進剤Ａ、日東物産株式会社、サンアプロ株式会社、日本化学産業株式会社、三菱化学株式会社等よりウレタンの硬化促進剤として１，８−ジアザビシクロ〔５，４，０〕ウンデセン−７や１，５−ジアザビシクロ〔４，３，０〕ノネン−５のフェノール塩、オレイン酸塩、オクチル酸塩、エポキシ樹脂の硬化促進剤として各種アミン類を入手できる。レベリング剤としては東振化学株式会社、ＤＩＣ株式会社、ＢＹＫ株式会社よりシリコン系レベリング剤、フッ素系レベリング剤が入手できるが必要以上のレベリング剤を使用するとアンダーコート層と銀鏡めっき層との接着が低下する原因となるので注意が必要である。硬化促進剤の使用量はアンダーコート塗料全体の０．１〜２質量％、好ましくは０．３〜１質量％であり、レベリング剤の使用量はアンダーコート塗料全体の０．００１〜１質量％で好ましくは０．００５〜０．０５質量％である。
【００２１】
上記アンダーコート層を設けるために用いる有機溶剤としては、例えば上記したトップコート層を形成する塗料に含有せしめる沸点が１３３〜１８０℃のケトン系溶剤や、これと併用することができる他の有機溶剤等が挙げられるがこれに限定されるものではない。これらの有機溶剤はアンダーコート層が含有する成分の溶解性や、アンダーコート層の面質等の観点から選択され、単独でも用いることも可能であるが、２種以上混合して使用することが好ましい。
【００２２】
アンダーコート層上に銀鏡被膜を形成するために基材の表面を、好ましくは基材表面に設けられたアンダーコート層を塩化第一スズを含有する銀鏡用第一活性処理液で処理する。これにより第一スズイオンを基材の表面に、好ましくはアンダーコート層の表面に担持させる。その方法としては、基材を銀鏡用第一活性処理液中に浸漬する方法、アンダーコート層表面に銀鏡用第一活性処理液を塗布する方法等がある。基材の形状等によって任意に選択することができるが、塗布方法としては、特に基材の形状を選ばないスプレー塗布が好適である。更にアンダーコート層表面に余分に付着した活性化処理液を脱イオン水または精製蒸留水で洗浄してもよい。
【００２３】
塩化第一スズを含有する銀鏡用第一活性処理液としては、例えば特開２００７−１９７７４３号公報、特開２００６−２７４４００号公報に記載の活性化処理液等が挙げられる。
【００２４】
銀鏡用第一活性処理液で処理する工程に続き銀イオン処理を行う工程を設けても良い。銀イオンによる処理は例えば硝酸銀を含有する処理液での処理が簡便で好ましい。この工程で用いる硝酸銀水溶液の硝酸銀濃度としては０．１ｍｏｌ／ｋｇ以下の溶液としたうえで、塩化第一スズで処理されたアンダーコート層に接触させることが好ましい。
【００２５】
更に、前記塩化第一スズ及び硝酸銀を含有する処理液で処理されたアンダーコート層を重金属の硫化物を０．００１〜０．３ミリモル／ｋｇ含有する銀鏡用第二活性処理液で処理してもよい。
【００２６】
銀鏡用第二活性処理液が含有する重金属の硫化物としては、銀、アンチモン、ビスマス、カドミウム、コバルト、鉛、ニッケル、パラジウム、ロジウム、金、白金等の硫化物、多硫化物、またはそれらの混合物、混晶等が挙げられる。中でも硫化パラジウム、及び硫化パラジウムと銀との混晶が優れた接着性が得られるため好ましく、特に硫化パラジウムと銀との混晶が好ましい。これら活性化処理には常に新液が供給されるスプレー塗布が好適である。
【００２７】
上記の活性処理液で処理された基材上に、好ましくはアンダーコート層上に、銀鏡被膜を形成する。銀鏡被膜は、硝酸銀及びアンモニアを含むアンモニア性硝酸銀溶液と、還元剤及び強アルカリ成分を含む還元剤溶液の２液を、上記処理を施した表面上で混合されるように塗布し酸化還元反応が生じることにより金属銀が析出して銀鏡被膜となる。
【００２８】
前記還元剤溶液としては、グルコース、グリオキサール等のアルデヒド化合物、硫酸ヒドラジン、炭酸ヒドラジンまたはヒドラジン水和物等のヒドラジン化合物等の有機化合物、亜硫酸ナトリウムまたはチオ硫酸ナトリウム等の水溶液が好適に使用される。
【００２９】
前記銀水溶液には、良好な銀を生成させるためにいくつかの添加剤を加えることもできる。例えば、モノエタノールアミン、トリス（ヒドロキシメチル）アミノメタン、２−アミノ−２−ヒドロキシメチル−１，３−プロパンジオール、１−アミノ−２−プロパノール、２−アミノ−１−プロパノール、ジエタノールアミン、ジイソプロパノールアミン、トリエタノールアミン、トリイソプロパノールアミン等のアミノアルコール化合物、グリシン、アラニン、グリシンナトリウム等のアミノ酸またはその塩等が挙げられるが、特に限定されるものではない。
【００３０】
前記アンモニア性硝酸銀溶液と還元剤溶液の２液をアンダーコート層表面上で混合されるように塗布する方法としては、２種の水溶液を予め混合し、この混合液をスプレーガン等を用いてアンダーコート層表面に吹き付ける方法、スプレーガンのヘッド内で２種の水溶液を混合して直ちに吐出する構造を有する同芯スプレーガンを用いて吹き付ける方法、２種の水溶液を２つのスプレーノズルを持つ双頭スプレーガンから各々吐出させ吹き付ける方法、２種の水溶液を２つの別々のスプレーガンを用いて、同時に吹き付ける方法等がある。これらは状況に応じて任意に選ぶことができる。
【００３１】
続いて、脱イオン水または精製蒸留水を用いて銀鏡被膜の表面を水洗し、その表面上に残留する銀鏡反応後の溶液等を取り除くことが好ましい。また銀鏡被膜上にトップコート層を設ける前に、析出した金属銀を安定化させる目的で、銀と反応もしくは親和性を有する有機化合物を含む溶液に浸漬または該溶液を塗布する等の処理を行うことができる。
【００３２】
該有機化合物としてはメルカプト基もしくはチオン基を有する含窒素複素環化合物が有効に用いられる。該含窒素複素環化合物の複素環といえば、イミダゾール、イミダゾリン、チアゾール、チアゾリン、オキサゾール、オキサゾリン、ピラゾリン、トリアゾール、チアジアゾール、オキサジアゾール、テトラゾール、ピリジン、ピリミジン、ピリダジン、ピラジン、トリアジン等があり、中でもイミダゾール、トリアゾール、テトラゾールが好ましい。具体例としては２−メルカプト−４−フェニルイミダゾール、２−メルカプト−１−ベンジルイミダゾール、２−メルカプト−ベンズイミダゾール、１−エチル−２−メルカプト−ベンズイミダゾール、２−メルカプト−１−ブチル−ベンズイミダゾール、１，３−ジエチル−ベンゾイミダゾリン−２−チオン、１，３−ジベンジル−イミダゾリジン−２−チオン、２，２′−ジメルカプト−１，１′−デカメチレン−ジイミダゾリン、２−メルカプト−４−フェニルチアゾール、２−メルカプト−ベンゾチアゾール、２−メルカプト−ナフトチアゾール、３−エチル−ベンゾチアゾリン−２−チオン、３−ドデシル−ベンゾチアゾリン−２−チオン、２−メルカプト−４，５−ジフェニルオキサゾール、２−メルカプト−ベンゾオキサゾール、３−ペンチル−ベンゾオキサゾリン−２−チオン、１−フェニル−３−メチルピラゾリン−５−チオン、３−メルカプト−４−アリル−５−ペンタデシル−１，２，４−トリアゾール、３−メルカプト−５−ノニル−１，２，４−トリアゾール、３−メルカプト−４−アセタミド−５−ヘプチル−１，２，４−トリアゾール、３−メルカプト−４−アミノ−５−ヘプタデシル−１，２，４−トリアゾール、２−メルカプト−５−フェニル−１，３，４−チアジアゾール、２−メルカプト−５−ｎ−ヘプチル−オキサチアゾール、２−メルカプト−５−ｎ−ヘプチル−オキサジアゾール、２−メルカプト−５−フェニル−１，３，４−オキサジアゾール、２−ヘプタデシル−５−フェニル−１，３，４−オキサジアゾール、５−メルカプト−１−フェニル−テトラゾール、２−メルカプト−５−ニトロピリジン、１−メチル−キノリン−２（１Ｈ）−チオン、３−メルカプト−４−メチル−６−フェニル−ピリダジン、２−メルカプト−５，６−ジフェニル−ピラジン、２−メルカプト−４，６−ジフェニル−１，３，５−トリアジン、２−アミノ−４−メルカプト−６−ベンジル−１，３，５−トリアジン、１，５−ジメルカプト−３，７−ジフェニル−ｓ−トリアゾリノ［１，２−ａ］−ｓ−トリアゾリン等が挙げられる。
【００３３】
このようにして形成された金属銀は傷つきやすいため、更に銀鏡被膜の表面にトップコート層を設ける。トップコート層を構成する樹脂組成物としては熱硬化型樹脂が一般的であるが、紫外線硬化樹脂を用いることもできる。紫外線硬化樹脂を用いた場合は製造工程時間が短いため特に好適である。紫外線硬化型樹脂には、光重合開始剤が必要に応じて使用される。これらトップコート層には、必要に応じて色材や添加剤を併用しても良い。
【００３４】
トップコート層を構成する熱硬化型樹脂としては、例えば特開２０００−１２９４４８号公報に記載される液状エポキシ樹脂、不飽和ポリエステル樹脂、フッ素樹脂、アクリル樹脂、メラミン樹脂及びシリコン樹脂、特開２００３−１５５５８０号公報に記載されるシリコンアクリル系樹脂、特開２００２−２５６４４５号公報に記載される２液硬化型ポリウレタン樹脂またはアクリル変性シリコン樹脂等が挙げられる。
【００３５】
紫外線硬化型樹脂としては、電子硬化型樹脂を含み、紫外線で硬化する樹脂で、主としてエチレン性不飽和基を有するモノマー及びオリゴマー化合物が好ましく用いられる。具体的には、アミド系モノマー、（メタ）アクリレートモノマー、ウレタンアクリレート、ポリエステル（メタ）アクリレート及びエポキシ（メタ）アクリレート、アクリルシリコン系オリゴマー等が挙げられる。アミド系モノマーとしては、Ｎ―ビニルピロリドン、Ｎ―ビニルカプロラクタム、アクリロイルモルホリン等のアミド化合物がある。（メタ）アクリレートモノマーとしては、２−ヒドロキシエチル（メタ）アクリレート、２−ヒドロキシプロピル（メタ）アクリレート、２−ヒドロキシ−３−フェニルプロピルアクリレート等のヒドロキシアルキル（メタ）アクリレート類；フェノキシエチル（メタ）アクリレート等のフェノールのアルキレンオキシド付加物のアクリレート類及びそのハロゲン核置換体；エチレングリコールのモノまたはジ（メタ）アクリレート、メトキシエチレングリコールのモノ（メタ）アクリレート、テトラエチレングリコールのモノまたはジ（メタ）アクリレート、トリプロピレングリコールのモノまたはジ（メタ）アクリレート等の、グリコールのモノまたはジ（メタ）アクリレート類；トリメチロールプロパントリ（メタ）アクリレート、ペンタエリスリトールトリ（メタ）アクリレート及びペンタエリスリトールテトラ（メタ）アクリレート、ジペンタエリスリトールヘキサアクリレート等のポリオール及びそのアルキレンオキサイドの（メタ）アクリル酸エステル化物、イソシアヌール酸ＥＯ変成ジまたはトリ（メタ）アクリレート等が挙げられる。
【００３６】
ウレタン（メタ）アクリレートオリゴマーとしては、ポリオールと有機ポリイソシアネート反応物に対して、更にヒドロキシル基含有（メタ）アクリレートを反応させた反応物等が挙げられる。ここで、ポリオールとしては、低分子量ポリオール、ポリエチレングリコール及びポリエステルポリオール等があり、低分子量ポリオールとしては、エチレングリコール、プロピレングリコール、シクロヘキサンジメタノール及び３−メチル−１，５−ペンタンジオール等が挙げられ、ポリエーテルポリオールとしては、ポリエチレングリコール及びポリプロピレングリコール等が挙げられ、ポリエステルポリオールとしては、これら低分子量ポリオールまたは／及びポリエーテルポリオールと、アジピン酸、コハク酸、フタル酸、ヘキサヒドロフタル酸及びテレフタル酸等の二塩基酸またはその無水物等の酸成分との反応物が挙げられる。有機ポリイソシアネートとしては、トリレンジイソシアネート、４，４′−ジフェニルメタンジイソシアネート、４，４′−ジシクロヘキシルメタンジイソシアネート、ヘキサメチレンジイソシアネート及びイソホロンジイソシアネート等が挙げられる。ヒドロキシル基含有（メタ）アクリレートとしては、２−ヒドロキシエチル（メタ）アクリレート及び２−ヒドロキシプロピル（メタ）アクリレート等のヒドロキシアルキル（メタ）アクリレート等が挙げられる。
【００３７】
ポリエステル（メタ）アクリレートオリゴマーとしては、ポリエステルポリオールと（メタ）アクリル酸との脱水縮合物が挙げられる。ポリエステルポリオールとしては、エチレングリコール、ポリエチレングリコール、シクロヘキサンジメタノール、３−メチル−１，５−ペンタンジオール、プロピレングリコール、ポリプロピレングリコール、１，６−ヘキサンジオール及びトリメチロールプロパン等の低分子量ポリオール、並びにこれらのアルキレンオキシド付加物等のポリオールと、アジピン酸、コハク酸、フタル酸、ヘキサヒドロフタル酸及びテレフタル酸等の二塩基酸またはその無水物等の酸成分とからの反応物等が挙げられる。エポキシアクリレートは、エポキシ樹脂に（メタ）アクリル酸等の不飽和カルボン酸を付加反応させたもので、ビスフェノールＡ型エポキシ樹脂のエポキシ（メタ）アクリレート、フェノールあるいはクレゾールノボラック型エポキシ樹脂のエポキシ（メタ）アクリレート、ポリエーテルのジグリシジルエーテルの（メタ）アクリル酸付加反応体等が挙げられる。
【００３８】
アクリルシリコン系オリゴマーは主剤をなすアクリルオリゴマーと硬化剤をなすシランカップリング剤とから構成される。
【００３９】
光重合開始剤としては、ベンゾイン、ベンゾインメチルエーテル、ベンゾインエチルエーテル及びベンゾインイソプロピルエーテル等のベンゾインとそのアルキルエーテル；アセトフェノン、２，２−ジメトキシ−２−フェニルアセトフェノン、２，２−ジエトキシ−２−フェニルアセトフェノン、１，１−ジクロロアセトフェノン、１−ヒドロキシアセトフェノン、１−ヒドロキシシクロヘキシルフェニルケトン及び２−メチル−１−［４−（メチルチオ）フェニル］−２−モルフォリノ−プロパン−１−オン等のアセトフェノン；２−メチルアントラキノン、２−エチルアントラキノン、２−ターシャリーブチルアントラキノン、１−クロロアントラキノン及び２−アミルアントラキノン等のアントラキノン；２，４−ジメチルチオキサントン、２，４−ジエチルチオキサントン、２−クロロチオキサントン及び２，４−ジイソピルチオキサントン等のチオキサントン；アセトフェノンジメチルケタール及びベンジルジメチルケタール等のケタール；２，４，６−トリメチルベンゾイルジフェニルホスフィンオキシド等のモノアシルホスフィンオキシドあるいはビスアシルホスフィンオキシド；ベンゾフェノン等のベンゾフェノン類；並びにキサントン類等が挙げられる。これらの光重合開始剤は単独で使用することも、安息香酸系、アミン系等の光重合開始促進剤と組み合わせて使用することもできる。
【００４０】
上記光重合開始剤の含有量は紫外線硬化型樹脂１００質量％に対して０．０１〜２０質量％が好ましく、０．５〜７質量％が特に好ましい。
【００４１】
上記トップコート組成物を硬化させるためには、電子線、紫外線等を照射すれば良く、価格的な面からも紫外線照射により硬化せしめることが好ましい。紫外線照射に用いる光源は、波長４２０ｎｍ以下に発光分布を有するものが好ましく、例えば、キセノンランプ、ハロゲンランプ、タングステンランプ、高圧水銀灯、超高圧水銀灯、メタルハライドランプ、中圧水銀灯、低圧水銀灯等のランプ光源やアルゴンイオンレーザー、ＹＡＧレーザー、エキシマーレーザー、窒素レーザー等のレーザー光源等が挙げられる。紫外線照射量は必要に応じて適宜選択される。
【００４２】
熱硬化型樹脂トップコート層の厚さは１０〜２５μｍの範囲が好ましく、紫外線硬化型樹脂トップコートは３〜２０μｍの範囲が好ましい。該層が薄すぎると銀鏡被膜を保護する役割としての機能が得られず、均一の塗装膜が形成されない。逆に厚すぎると、周辺部分が局所的に更に厚塗りとなる。更に光の透過距離が長くなり光のロスが増加するため銀鏡めっき層の反射率を低下させ好ましくない。
【００４３】
トップコート層には、顔料、染料等の着色剤を更に含むことにより、調色可能である。色材の吸収波長が光重合開始剤の吸収波長を含まないことが光重合開始剤の活性を妨げないことからより好ましい。顔料としては、例えばカーボンブラック、キナクリドン、ナフトールレッド、シアニンブルー、シアニングリーン、ハンザイエロー等の有機顔料；酸化チタン、酸化アルミニウム、炭酸カルシウム、硫酸バリウム、マイカ、弁柄、複合金属酸化物等の無機顔料が挙げられるがこれらに限定されるものではない。これらの顔料から選ばれる１種あるいは２種以上を組み合わせて使用することができる。顔料の分散は、特に限定はされず、通常の方法、例えば、ダイノーミル、ペイントシェーカー、サンドミル、ボールミル、ニーダー、ロール、ディゾルバー、ホモジナイザー、超音波振動、攪拌子等により顔料粉を直接分散させる方法等が用いられる。その際、分散剤、分散助剤、増粘剤、カップリング剤等の使用が可能である。顔料の添加量は、顔料の種類により隠蔽性が異なるので特に限定はされないが、例えば、トップコート層の全固形分量に対して、好ましくは０．０１〜５質量％、より好ましくは０．０５〜２質量％である。顔料の添加量が０．０１質量％未満の場合は着色性がほとんどなく、５質量％を超えると銀鏡めっき層の輝きが低下することがある。
【００４４】
染料としては、例えばアゾ系、アントラキノン系、インジコイド系、硫化物系、トリフェニルメタン系、キサンテン系、アリザリン系、アクリジン系、キノンイミン系、チアゾール系、メチン系、ニトロ系、ニトロソ系等の染料が挙げられるがこれらに限定されるものではない。これらの染料から選ばれる１種あるいは２種以上を組み合わせて使用することができる。染料の添加量は、染料の種類により隠蔽性が異なるので特に限定はされないが、例えばトップコート層の全固形分量に対して、好ましくは０．００５〜４質量％、より好ましくは０．０１〜２質量％である。染料の添加量が０．００５質量％未満の場合は着色性がほとんどなく、４質量％を超えると銀鏡めっき層の輝きが低下することがある。
【００４５】
トップコート層には、更に添加剤としてレベリング剤、金属粉、ガラス粉、抗菌剤、酸化防止剤、紫外線吸収剤等が含まれていてもよい。
【００４６】
本発明において、銀鏡被膜上にトップコート層を設けるための方法としては、トップコート層を形成する塗料に沸点が１３３〜１８０℃のケトン系溶剤を７．５〜５０質量％含有する溶剤組成物を含有せしめ、該塗料を該銀鏡被膜上に塗布してトップコート層を設けることが好ましい。塗布方法としては従来公知の塗布方法によればよく、例えばグラビヤロール方式、リバースロール方式、ディップロール方式、バーコーター方式、ナイフコーター方式、エアースプレー方式、エアレススプレー方式、ディップ方式等いずれの手法も使用できる。また前述したアンダーコート層もこれら塗布方法にて塗布することができる。
【実施例】
【００４７】
以下、実施例により本発明を詳しく説明するが、本発明の内容は実施例に限られるものではない。なお、％は質量基準である。
【００４８】
（実施例１）
透明ポリカーボネート板の表面を脱脂、水洗、乾燥した。市販のアンダーコート塗料（大橋化学工業製のアンダークリヤーＮｏ．０１２８）にイソシアネート系硬化剤（大橋化学工業製のアンダークリヤー用硬化剤−Ｎ）とシンナー（メチルエチルケトンとブチルセルソルブを１：１の割合で混合）を、それぞれ１０：２：１０の割合（質量比）で混合して得た塗料を、前記透明ポリカーボネート板表面にスプレーガンを用いてスプレー塗布した。その後８０℃で１時間加熱乾燥して厚さ２０μｍのアンダーコート層を形成した。
【００４９】
０．１５モルの塩酸及び０．０６モルの塩化第一スズを含む銀鏡用第一活性化処理液を水で１ｋｇとし、アンダーコート層にスプレーガンで吹き付けて活性化処理を行い、その後、脱イオン水にて洗浄した。
【００５０】
上記した銀鏡用第一活性処理液で処理する工程に続き、銀イオン処理を行った。銀イオン処理には０．０５ｍｏｌ／ｋｇの硝酸銀水溶液を用い、かかる水溶液を銀鏡用第一活性化処理液で処理した面に、銀鏡用第一活性処理液と同様にしてスプレーガンで吹き付けた。
【００５１】
銀鏡めっき液は、次のようにして調製した。脱イオン水１０００ｇに硝酸銀２０ｇを溶解した硝酸銀溶液と、別に、脱イオン水１０００ｇに２８％アンモニア水溶液１００ｇ、モノエタノールアミン５ｇを溶解してアンモニア溶液を調液した。使用前に、これらの硝酸銀溶液とアンモニア溶液を１対１で混合してアンモニア性硝酸銀溶液とした。次に、脱イオン水１０００ｇに硫酸ヒドラジン１０ｇ、モノエタノールアミン５ｇ及び水酸化ナトリウム１０ｇを溶解して還元剤溶液を調液した。
【００５２】
このようにして得られたアンモニア性硝酸銀溶液と還元剤溶液を、銀イオン処理した基材の表面に、双頭スプレーガンを使用して同時に吹き付けて銀鏡被膜を形成させ、脱イオン水にて洗浄した後、７０℃３０分間乾燥機中で乾燥させた。
【００５３】
次に、上記銀鏡被膜の上にトップコート層を設けた。大橋化学工業製２液硬化型アクリルシリコン系樹脂ベースのオーマックＮｏ．１００（Ｅ）に、表１に記載の本発明の溶剤組成物（Ａ）と、オーマック硬化剤Ｅ（高硬度用）を、それぞれ４：４：１の割合（質量比）で混合して得た塗料をトップコート塗料とし、かかる塗料を銀鏡被膜上にスプレーガンを用いてスプレー塗布した。その後、８０℃３０分加熱乾燥して、厚さ１５μｍのトップコート層を有する銀鏡被膜積層体を得た。
【００５４】
（実施例２〜７）
実施例１において、トップコート塗料が含有する溶剤組成物（Ａ）に代えて、表１に記載の溶剤組成物（Ｂ）〜（Ｇ）をそれぞれ使用すること以外は実施例１と同様にして、銀鏡被膜積層体を得た。
【００５５】
（比較例１〜９）
実施例１において、トップコート塗料が含有する溶剤組成物（Ａ）に代えて、表１に記載の溶剤組成物（Ｈ）〜（Ｐ）をそれぞれ使用すること以外は実施例１と同様にして、銀鏡被膜積層体を得た。
【００５６】
【表１】
2013159649.tif 000002
【００５７】
＜評価試験方法＞
実施例１〜７及び比較例１〜９で得られた銀鏡被膜積層体について、以下の評価試験を行った。この結果を表２に示す。
【００５８】
１）評価Ａ（膨れ故障）
光学顕微鏡ＫＥＹＥＮＣＥ  ＤＩＧＩＴＡＬ  ＭＩＣＲＯＳＣＯＰＥ  ＶＨＸ−５００Ｆを使用し、銀鏡被膜積層体のトップコート層を観察した。膨れ故障とゴミによる故障と判別するために銀鏡被膜に穴が開いた状態に見えるか否かを確認しながら観察した。また３０μｍ以上の大きさのものは肉眼でも確認することができるので、次の基準に基づいて判定した。
○：肉眼でも光学顕微鏡でも膨れ故障がなく良好。
△：肉眼では膨れ故障は見えないが、光学顕微鏡では僅かに確認できる。
×：肉眼でも膨れが確認できる。
【００５９】
２）評価Ｂ（耐湿熱試験後の接着性）
アドバンテック製のCONSTANT  LOW  TEMPERATURE／HUMIDITY  CHAMBER  THN054PBを使用し、６５℃９５％ＲＨの環境下で３日間保存した後、常温で２時間放置した後に銀鏡被膜積層体のオーバーコート層面から、透明ポリカーボネート板に達するようにＴＡＩＹＵ機材株式会社のスーパーカッターガイドを使用し２ｍｍ間隔にクロスカットを入れ、セロファンテープを強く押し当てた後、剥離し、次の基準に基づいて判定した。
○：銀鏡被膜の剥離なし。
△：僅かに銀鏡被膜の剥離が確認される。
×：銀鏡被膜の剥離が確認される。
【００６０】
３）評価Ｃ（塩水噴霧試験後の接着性）
スガ試験株式会社の塩水噴霧試験機、型式ＳＴＰ−９０にて５％食塩水を３５℃環境で噴霧し３日間の塩水噴霧試験を行い、水洗、乾燥後に、上記評価Ｂと同様に評価した。
【００６１】
【表２】
2013159649.tif 000003
【００６２】
評価結果から明らかなように、本発明の溶剤組成物は銀鏡被膜上にトップコート層を形成した際に生じる膨れ故障を改善することが可能である。また本発明の銀鏡被膜積層体は、銀鏡被膜の接着性に優れることが判る。